그 후 , 냉간 압연기 에 의해 냉간 압연 을 실시 하 고 , 두께 1 . 4 mm 의 냉연 강판 을 얻 었 다 . 냉연 강판 에 용융 Al 도금 을 실시 하 고 , Al 계 피복 강판 을 얻 었 다 . 또한 표 1 , 표 2 에 나타내 는 강종 중 , 일부 를 상기 의 공정 에 의해 냉연 강판 으로 하 고 , 냉연 강판 에 내식 원소 를 포함 하 는 전기 도금 을 실시 한 후 에 , 용융 Al 도금 을 실시 하 여 , 냉연 강판 의 표면 에 내식 원소 를 합계 30 ％ 이상 함유 하 는 중간층 을 갖 는 Al 계 피복 강판 을 얻 었 다 . 열연 , 산세 , 도금 조건 을 표 8 , 표 9 에 , 중간층 의 원소 농도 를 표 10 - 1 내지 11 - 2 에 나타내 었 다 . 또한 , 표 8 , 표 9 의 「 용융 Al 도금 」 란 에 있 어서 의 , A , B , C 는 , 각각 , 이하 의 도금 을 의미 한다 .